제조 예 2 에서 얻 어 진 셀룰로오스 분 산액 을 셀룰로오스 농도 0 . 127 중량 ％ 가 되 도록 물 로 희석 하 여 , 150 ㎖ 로 조정 하 고 , 상부 로부터 30 ㎖ 의 이소프로필알코올 을 천천히 추가 하 여 감압 여과 를 하 였 다 . 여과기 로서 어 드 반 테크 사 KG - 90 을 이용 하 여 , 유리 필터 상 에 동일 어 드 반 테크 사 제조 의 1 . 0 ㎛ 구멍 직경 의 PTFE 제 멤 브레인 필터 를 탑재 하 였 다 . 유효 여과 면적 은 48 ㎠ 였 다 . 감압 도 - 0 . 09 ㎫ ( 절대 진공도 10 ㎪) 로 감압 여과 한 결과 , PTFE 제 멤 브레인 필터 상 에 셀룰로오스 섬유 의 퇴적물 이 얻 어 졌 다 . 이 셀룰로오스 퇴적물 을 120 ℃ 로 가열 한 프레스 기 로 0 . 15 ㎫ 의 압력 으로 5 분 간 프레스 건조 시켜 셀룰로오스 부직포 를 얻 었 다 .